(57)【特許請求の範囲】
【請求項１】
触媒化された煤フィルターであって、
壁流基材を有し、該壁流基材は、
入口端、及び出口端、前記入口端と前記出口端の間に延びる基材軸長さ、及び壁流フィルター基材の内壁によって規定された複数の通路を含み；
前記複数の通路は、開放した入口端と閉じた出口端を有する入口通路、及び閉じた入口端と開放した出口端を有する出口通路を有し；
前記入口通路の内部壁は、入口被覆部を有し、該入口被覆部は、前記入口端から入口被覆部端まで延び、これにより入口被覆部長さを規定し、及び該入口被覆部長さは、基材軸長さのｘ％であり、そして０＜ｘ≦８０であり；
出口通路の内部壁は、出口被覆部を有し、該出口被覆部は、出口端から出口被覆端まで延び、これにより出口被覆部長さを規定し、及び該出口被覆部長さは、基材軸長さの１００−ｘ％であり；
入口被覆部長さは、触媒化された煤フィルターの上流領域を規定しており、及び出口被覆部長さは触媒化された煤フィルターの下流領域を規定しており；
前記入口被覆部は、白金（Ｐｔ）及びパラジウム（Ｐｄ）を、Ｐｔ：Ｐｄの質量割合が０．１〜２．５の範囲で含む酸化触媒を含み；
出口被覆部は、Ｐｄを含む酸化触媒を含み、前記出口被覆部のＰｔ濃度は、入口被覆部中のＰｔ濃度よりも低く、及び前記出口被覆部のＰｔ：Ｐｄの質量割合は、０：１〜２：１の範囲であり；
前記入口被覆部と前記出口被覆部は、壁流基材上に、０．５〜１．５の範囲の被覆積載割合で存在し、該被覆積載割合は、入口被覆部の積載量（ｇ／ｉｎｃｈ3（ｇ／（２．５４ｃｍ）3））：出口被覆部の積載量（ｇ／ｉｎｃｈ3（ｇ／（２．５４ｃｍ）3））の割合として計算される、ことを特徴とする触媒化された煤フィルター。
【請求項２】
出口被覆部は、Ｐｄ及びＰｔを含む酸化触媒を含み、前記出口被覆部のＰｔ濃度は、入口被覆部中のＰｔ濃度よりも低く、及び前記出口被覆部のＰｔ：Ｐｄの質量割合は、０：１〜２：１の範囲であることを特徴とする請求項１に記載の触媒化された煤フィルター。
【請求項３】
ｘが２０〜８０の範囲であることを特徴とする請求項１又は２に記載の触媒化された煤フィルター。
【請求項４】
被覆部積載割合が、０．７５〜１．２５の範囲であることを特徴とする請求項１〜３の何れか１項に記載の触媒化された煤フィルター。
【請求項５】
入口被覆部の積載量は、０．０５〜１ｇ／ｉｎｃｈ３（ｇ／（２．５４ｃｍ）３）の範囲であり、及び
出口被覆部の積載量は、０．０５〜１ｇ／ｉｎｃｈ３（ｇ／（２．５４ｃｍ）３）の範囲であることを特徴とする請求項１〜４の何れか１項に記載の触媒化された煤フィルター。
【請求項６】
前記入口被覆部で、Ｐｔ：Ｐｄの質量割合は、最大で２：１の範囲であることを特徴とする請求項１〜５の何れか１項に記載の触媒化された煤フィルター。
【請求項７】
前記出口被覆部で、Ｐｔ：Ｐｄの質量割合は、０：１から２：１未満の範囲であることを特徴とする請求項２〜６の何れか１項に記載の触媒化された煤フィルター。
【請求項８】
前記出口被覆部で、Ｐｔ：Ｐｄの質量割合は、０：１であることを特徴とする請求項２〜７の何れか１項に記載の触媒化された煤フィルター。
【請求項９】
前記入口被覆部でのＰｔ及びＰｄの質量の合計の、前記出口被覆部でのＰｄ及び任意にＰｔの質量の合計に対する質量割合は、１：６〜１０：１の範囲であることを特徴とする請求項２〜８の何れか１項に記載の触媒化された煤フィルター。
【請求項１０】
前記入口被覆部でのＰｔ及びＰｄの質量の合計の、前記出口被覆部でのＰｄ及び任意にＰｔの質量の合計に対する質量割合は、１：６〜２：１の範囲であることを特徴とする請求項９に記載の触媒化された煤フィルター。
【請求項１１】
前記入口被覆部で、Ｐｔの濃度が０．５〜１ｇ／ｆｔ３（ｇ／（３０．４８ｃｍ）３）の範囲であり、及び前記出口被覆部で、Ｐｔ：Ｐｄの質量割合が０：１であり、及びＰｄの濃度が０．５〜３ｇ／ｆｔ３（ｇ／（３０．４８ｃｍ）３）の範囲であることを特徴とする請求項１０に記載の触媒化された煤フィルター。
【請求項１２】
前記入口被覆部でのＰｔ及びＰｄの質量の合計の、前記出口被覆部でのＰｄ及び任意にＰｔの質量の合計に対する質量割合は、２．４：１〜１０：１の範囲であることを特徴とする請求項９に記載の触媒化された煤フィルター。
【請求項１３】
前記入口被覆部で、Ｐｔ：Ｐｄの質量割合は、最大で１：１の範囲であり、及びＰｔの濃度が５〜１００ｇ／ｆｔ３（ｇ／（３０．４８ｃｍ）３）の範囲であり、及び前記出口被覆部で、Ｐｔ：Ｐｄの質量割合が０：１〜１：１の範囲であり、及びＰｄの濃度が１〜１０ｇ／ｆｔ３（ｇ／（３０．４８ｃｍ）３）の範囲であることを特徴とする請求項１２に記載の触媒化された煤フィルター。
【請求項１４】
前記入口被覆部に含まれる酸化触媒は、Ｐｔ及びＰｄから成り、及び前記出口被覆部に含まれる酸化触媒は、Ｐｄから成ることを特徴とする請求項１〜１３の何れか１項に記載の触媒化された煤フィルター。
【請求項１５】
前記入口被覆部と、前記出口被覆部が、少なくとも１種の多孔性担体材料を含み、及び前記入口被覆部の少なくとも１種の多孔性担体材料が、Ａｌ２Ｏ３、ＺｒＯ２、ＣｅＯ２、ＳｉＯ２及びこれらの２種以上の混合物から成る群から選ばれ、及び前記出口被覆部の少なくとも１種の多孔性担体材料が、Ａｌ２Ｏ３、ＺｒＯ２、ＣｅＯ２、ＳｉＯ２及びこれらの２種以上の混合物から成る群から選ばれることを特徴とする請求項１〜１４の何れか１項に記載の触媒化された煤フィルター。
【請求項１６】
前記入口被覆部の担体材料がガンマ−Ａｌ２Ｏ３であり、及び前記出口被覆部の担体材料がガンマ−Ａｌ２Ｏ３であることを特徴とする請求項１５に記載の触媒化された煤フィルター。
【請求項１７】
壁流基材は、ＤＩＮ６６１３３に従う水銀多孔率測定で測定して、多孔率が３８〜７５の範囲であることを特徴とする請求項１〜１６の何れか１項に記載の触媒化された煤フィルター。
【請求項１８】
ディーゼルエンジン排ガス流を処理するためのシステムに含まれ、及び該システムは更に、
排ガスマニホルドを介してディーゼルエンジンと流体的に結合している排ガス導管を含み、及び更に、以下の：ディーゼル酸化触媒（ＤＯＣ）、選択的触媒性還元（ＳＣＲ）物体、ＮＯｘ貯蔵、及び還元（ＮＳＲ）触媒性物体の１つ以上を、触媒化された煤フィルターと流体的に結合した状態で含むことを特徴とする請求項１〜１７の何れか１項に記載の触媒化された煤フィルター。
【請求項１９】
ＤＯＣの下流に配置されていることを特徴とする請求項１８に記載の触媒化された煤フィルター。
【請求項２０】
ディーゼルエンジン排ガス流を処理するための方法に使用するための触媒化された煤フィルターであって、
前記排ガス流は、煤粒子を含み、
前記方法は、排ガス流を触媒化された煤フィルターと接触させる工程を含むことを特徴とする請求項１〜１９の何れか１項に記載の触媒化された煤フィルター。
【請求項２１】
以下の工程、
（ｉ）壁流基材を用意する工程、
を含み、ここで、前記壁流基材は、入口端及び出口端、前記入口端と前記出口端の間に延びる基材軸長さ、及び壁流基材の内壁によって規定された複数の通路を含み、
前記複数の通路は、開放した入口端と閉じた出口端を有する入口通路、及び閉じた入口端と開放した出口端を有する出口通路を有し；
更に以下の工程、
（ｉｉ）入口通路の内部壁に入口被覆部を施す工程、
を含み、ここで、前記入口被覆部は、前記入口端から入口被覆部端まで延び、これにより入口被覆部長さを規定し、及び該入口被覆部長さは、基材軸長さのｘ％であり、そして０＜ｘ≦８０であり、これにより、入口被覆部の積載量を予め設定された値に調節しており、及び前記入口被覆部は、白金（Ｐｔ）及びパラジウム（Ｐｄ）を、Ｐｔ：Ｐｄの質量割合が０．１〜２．５の範囲で含む酸化触媒を含み；
更に以下の工程、
（ｉｉｉ）工程（ｉｉ）の前、又は工程（ｉｉ）と同時、又は工程（ｉｉ）の後に、出口通路の内部壁に出口被覆部を施す工程、
を含み、ここで、前記出口被覆部は、出口端から出口被覆端まで延び、これにより出口被覆部長さを規定し、及び該出口被覆部長さは、基材軸長さの１００−ｘ％であり、これにより、出口被覆部の積載量を予め設定された値に調節しており、及び、前記入口被覆部と前記出口被覆部は、壁流基材上に所定の被覆物積載割合で存在しており、該被覆物積載割合は、入口被覆部の積載量（ｉｎ  ｇ／ｉｎｃｈ３（ｇ／（２．５４ｃｍ）３））：出口被覆部の積載量（ｉｎ  ｇ／ｉｎｃｈ３（ｇ／（２．５４ｃｍ）３））の割合として計算して、０．５：１〜１．５：１の範囲であり、
前記出口被覆部は、Ｐｄ及び任意にＰｔを含む酸化触媒を含み、前記出口被覆部のＰｔ濃度は、前記入口被覆部中のＰｔ濃度よりも低く、及び前記出口被覆部のＰｔ：Ｐｄの質量割合は、０：１〜２：１の範囲である、ことを特徴とする請求項１〜１７の何れか１項に記載の触媒化された煤フィルターを製造するための方法。
【請求項２２】
ディーゼルエンジン排ガス流を処理するためのシステムであって、
排ガスマニホルドを介してディーゼルエンジンと流体的に結合している排ガス導管；
請求項１〜１７の何れかに記載の触媒化された煤フィルター；及び
触媒化された煤フィルターと流体的に結合した状態の、以下の：ディーゼル酸化触媒（ＤＯＣ）、選択的触媒性還元（ＳＣＲ）物体、ＮＯｘ貯蔵、及び還元（ＮＳＲ）触媒性物体の１つ以上を含むことを特徴とするシステム。
【請求項２３】
前記触媒化された煤フィルターが、ＤＯＣの下流に配置されていることを特徴とする請求項２２に記載のシステム。
【請求項２４】
ディーゼルエンジン排ガス流を処理する方法であって、
前記排ガス流は、煤粒子を含み、
前記方法は、排ガス流を請求項１〜１７の何れかに記載の触媒化された煤フィルターと接触させる工程を含むことを特徴とする方法。
【請求項２５】
ＤＯＣから得られた、又は触媒化された煤フィルターから得られた排ガス流を、選択的触媒性還元（ＳＣＲ）物体に通す工程を含むことを特徴とする請求項２４に記載の方法。
【発明の詳細な説明】
【技術分野】
【０００１】
本発明は、煤粒子の濾過を確実なものとし、一酸化炭素の酸化を補助し、及び通常のエンジン運転及び活性再生イベントの間、低ＮＯ2放出を生成する区分された設計を有する、触媒化された煤フィルター、特にディーゼルエンジン排ガスを処理するための触媒化された煤フィルターに関する。
【背景技術】
【０００２】
ディーゼルエンジン排ガスは、ガス状放出物、例えば一酸化炭素（「ＣＯ」）、未燃焼炭化水素（「ＨＣ」）、及び窒素酸化物（「ＮＯx」）のみならず、いわゆる粒子状物質、又は粒状物質を構成する凝縮層物質、すなわち液体と固体をも含む異成分から成る混合物である。ディーゼルエンジンのための排ガス処理システムは、世界中の種々の規制機関によって設定された排ガス基準に適合するために、排ガスの全ての成分を処理しなければならない。
【０００３】
ディーゼル排ガスの放出粒子状物質の全体は、３種の主たる成分を含んでいる。ある種の成分は固体の乾燥した固体炭素質部分又は煤部分である。この乾燥した炭素部分は、通常ではディーゼル排ガスに付随する可視的な煤放出に寄与する。粒子状物質の第２の成分は、溶解性の有機部分（「ＳＯＦ」）である。ＳＯＦは、ディーゼル排ガスの温度に依存して、蒸気としてでも、又はエアロゾル（液体凝縮物の微細液滴）としてでも存在することができる。標準測定試験、例えばＵ．Ｓ．Ｈｅａｖｙ Ｄｕｔｙ Ｔｒａｎｓｉｅｎｔ Ｆｅｄｅｒａｌ Ｔｅｓｔ Ｐｒｏｃｅｄｕｒｅに規定されているように、これは通常、希薄排ガス中に、５２℃の標準粒子収集温度で、凝縮液として存在する。これらの液体は２種の発生源から由来する：（１）エンジンのシリンダー壁から、ピストンが上下する度に出てくる潤滑油；及び（２）未燃焼又は部分的に燃焼したディーゼル燃料。粒子状物質の第３の成分は、いわゆるサルフェート部分であり、これはディーゼル燃料中に存在する硫黄成分の少量から形成される。
【０００４】
代表例では、触媒組成及び触媒組成が配置される基材が、これらの排ガス成分を無害な成分に変換するために、ディーゼル排ガスシステムに設けられる。例えば、白金族金属、卑金属、及びこれらの組合せを含む酸化触媒は、未燃焼炭化水素（ＨＣ）及び一酸化炭素（ＣＯ）のガス状汚染物質の両方、及び一部の粒子状物質を、これら汚染物質を酸化して二酸化炭素と水にすることによって、ディーゼルエンジン排ガスの処理を容易化する。これらの触媒は通常、種々の基材（例えば、ハニカム流通モノリス基材）上に配置され、このような基材は、ディーゼルエンジンの排ガス中に配置され、排ガスが大気中に放出される前に、排ガスを処理する。所定の酸化触媒は、ＮＯからＮＯ2への酸化をも促進する。
【０００５】
酸化触媒の使用に加え、ディーゼル粒子状フィルターが、ディーゼル排ガス処理システム中の粒子状物質を大きく低減するために使用される。粒子状物質をディーゼル排ガスから除去する公知のフィルター構造物は、ハニカム壁流フィルター、又は充填ファイバーフィルター、連続気泡フォーム、焼成金属フィルター等である。しかしながら、以下に記載するセラミック壁流フィルターが最も注目を集めている。これらのフィルターは、ディーゼル排ガスから９０％を超える粒子状物質を除去することができる。代表的なセラミック壁流フィルター基材は、耐火材料、例えばコージライト、又はシリコン−カーバイドで構成される。壁流基材は、ディーゼルエンジン排ガスから粒子状物質を濾過するのに特に有用である。一般的な構成は、ハニカム構造の入口と出口側に交互する端部が閉塞された、複数通路ハニカム構造である。この構成は、何れの端部にもチェッカーボード−タイプパターンをもたらす。入口軸端部が閉塞された通路は、出口軸端部で開放している。このことは、粒子状物質が混入している排ガスを、入口部が開放した通路に入れ、多孔性の内部壁を通して流し、及び開放した出口軸端を有する通路を通して排出することを可能にする。これにより粒子状物質は、基材の内部壁で濾過される。ガス圧力は、排ガスを、多孔性構造の壁を通して流し、上流軸端部が閉塞し、及び下流軸端部が開放した通路へと強制する。蓄積する粒子は、エンジン上のフィルターからの背圧を上昇させる。従って、蓄積する粒子を、フィルターから連続的又は定期的に燃焼除去し、許容可能な背圧を維持する必要がある。
【０００６】
壁流基材の内壁に沿って堆積された触媒組成物は、蓄積した粒子状物質の燃焼を促進させることによって、フィルター基材の再生を補助する。蓄積した粒子状物質の燃焼は、排ガスシステム内の背圧を許容可能なものに回復させる。これらの工程は、消極的又は積極的再生工程の何れであっても良い。両工程は、粒子状物質を燃焼するために、酸化体（オキシダント）、例えばＯ2又はＮＯ2を使用する。
【０００７】
消極的再生工程は、粒子状物質を、ディーゼル排ガスシステムの通常の運転範囲内の温度で燃焼させる。再生工程で使用される酸化体は、ＮＯ2が好ましい。この理由は、Ｏ2が酸化体として作用する場合に必要とされる温度よりも相当に低い温度で燃焼するからである。Ｏ2は、大気から容易に入手でき、この一方で、ＮＯ2は、（排ガス中のＮＯを酸化する上流酸化触媒を使用することによって）積極的に生成可能である。
【０００８】
触媒組成物が存在し、及びＮＯ2を酸化体として提供するにもかかわらず、蓄積した粒子状物質を洗浄除去し、フィルター内の背圧を許容可能なものに回復させるために、通常、再生工程が必要とされる。粒子状物質の煤部分は、酸素豊富（希薄）条件下で燃焼するために、通常、（典型的にはディーゼル排ガス中に存在する温度よりも高い温度である）５００℃を超える温度を必要とする。活性再生工程は、通常、エンジンマネジメントを変換し、フィルターの前部の温度を５７０〜６３０℃まで上昇させることによって開始される。
【０００９】
従来技術の触媒化された煤フィルターでの消極的再生の間、煤の酸化の間に消費されたＮＯ2は、（触媒化された煤フィルターの通路に沿った）触媒の補助下でのＮＯの酸化によって再度生成可能である。煤を酸化するために十分なＮＯ2を提供し、及び活性な煤の再生の頻発を回避するために、Ｐｔ−リッチのワッシュコートが、煤フィルター材料上に施されている。しかしながら、このようなＰｔ−リッチのワッシュコートは、ＮＯ2（このＮＯ2は、煤の酸化のために使用されることなく、触媒化された煤フィルターを出てしまう）を大量に生成する危険性のために、懸念が生じる。触媒化された煤フィルターを出るＮＯ2は、その濃度が空気規制の限界の要求を満足させる場合にのみ大気に放出することができ、そうでなければ、更なる下流触媒、例えばＮＯxトラップ及び／又は（ウレア、アンモニア、又は炭化水素の存在下にＮＯ2を選択的に還元可能な）触媒を使用して、ＮＯ2は、その濃度を低減するか、変換しなければならない。ＮＯ2の放出を低減することの必要性は、ディーゼルエンジンの通常運転に限られるだけではなく、いわゆる活性再生の間にも該当する。実際、酸素による煤の高温酸化の間、Ｐｔ−リッチワッシュコート上で生成されたＮＯ2は、煤との反応で完全に消費することができない。
【００１０】
特許文献１（ＥＰ−Ａ−１５４１２１９）には、（煤フィルター上のＮＯx貯蔵触媒の組み合わせによって達成される）煤とＮＯxを同時に除去する触媒化された煤フィルターが開示されている。しかしながらこの解決は、不利な点を有するものである。この理由は、この技術は、追加的に、（貯蔵と変換及び／又はＮＯxの放出のための、又はＮＯ2の変換を制限する）他の貴金属、例えばＡｇ及び／又は卑金属を使用する必要があり、このことは、構成を複雑にし、そしてコストが増すばかりでなく、硫黄により弱くなったシステムをもたらすからである。実際に、市販されているディーゼル燃料中に存在する硫黄は、Ａｇの活性を汚染し得るものであり、従って、システムは、より頻繁に再生することを余儀なくされ、そして従って、燃料条件がより不利になる。
【００１１】
特許文献２（ＥＰ１８３７０７６Ａ１）及び特許文献３（ＪＳＡＥ２００７７２３３）には、触媒化された煤フィルター処方物が開示されている。この煤フィルター処方物は、活性フィルター再生の間、及び通常ディーゼルエンジン運転の間、ＮＯ2の形成を抑制するものである。このような抑制は、ＰＧＭ含有ワッシュコート内に含まれる、混合された卑金属酸化物、例えばＣｕ、Ｌａ−Ｃｕ、Ｃｏ及びＦｅ酸化物を使用することによって達成される。またこの場合でも、このような卑金属酸化物を使用することで、（システムを硫黄に対してより弱くするか、又はＣＯ及びＨＣを完全に酸化することができなくなる）不利な点が生じる。
【００１２】
エンジンの運転の間に煤及びＮＯxを除去する替りの方法は、いわゆるＳＣＲ（選択的触媒還元）触媒を使用するもので、ＳＣＲ触媒は、煤フィルターから分離することが可能であり、又は煤フィルターと統合（一体化）することができる。両方の場合において、これらの方法は、広く適用可能な最適の解決を与えるものではない。事実、ＳＣＲ触媒、及び触媒化された煤フィルターを分離することが、排ガスシステム内の個々の成分の減少をもたらすのに有利であり得る一方で、このようなシステムはコストが増し、そして還元剤が必要であること、及び体積が増加するので、その適用性が制限される。他方で、ＳＣＲ触媒が触媒化された煤フィルターに備えられた場合、システム体積は減少するが、排ガスライン内に許容不可能な高い背圧が生じる危険性が増し、及びシステムに還元剤を注入する必要性がなお存在する。
【先行技術文献】
【特許文献】
【００１３】
【特許文献１】ＥＰ−Ａ−１５４１２１９
【特許文献２】ＥＰ１８３７０７６Ａ１
【特許文献３】ＪＳＡＥ２００７７２３３
【発明の概要】
【発明が解決しようとする課題】
【００１４】
従って、本発明の目的は、通常（標準）ディーゼルエンジン運転の間、ＮＯ2による煤の酸化を確実にし、及び活性再生の間、ＮＯ2の形成反応を抑制する、改良された触媒化煤フィルターを提供することにある。更に、本発明の目的は、空気規制の限界を（好ましくは追加的なＮＯx還元システムを必要とすることなく）満たすために、触媒された煤フィルターに存在する未反応のＮＯ2の濃度を可能な限り低くする触媒化された煤フィルターを提供することにある。従って、触媒化された煤フィルターは、経済的により好ましいＮＯ2低減を提供するべきである。追加的に、本発明の目的は、ＮＯ2形成反応の制御とは別に、ＣＯと未燃焼ＨＣの酸化と低減を補助し、及び従って、ＨＣとＣＯのブレークスルーを最小限にし、及びその煤濾過性能を保持する触媒化された煤フィルターを提供することにある。最後に、本発明の目的は、触媒化された煤フィルターの製造に通常使用される貴金属成分の希少性と従ってコストのために、触媒組成物中の白金の量が低減され、触媒化された煤フィルターのコストを、濾過効率を低下させることなく低減可能とする触媒化された煤フィルターを提供することにある。
【課題を解決するための手段】
【００１５】
要約
本発明は、触媒化された煤フィルターであって、
壁流基材を有し、該壁流基材は、
入口端、及び出口端、前記入口端と前記出口端の間に延びる基材軸長さ、及び壁流フィルター基材の内壁によって規定された複数の通路を含み；
前記複数の通路は、開放した入口端と閉じた出口端を有する入口通路、及び閉じた入口端と開放した出口端を有する出口通路を有し；
前記入口通路の内部壁は、入口被覆部を有し、該入口被覆部は、前記入口端から入口被覆部端まで延び、これにより入口被覆部長さを規定し、及び該入口被覆部長さは、基材軸長さのｘ％であり、そして０＜ｘ≦８０であり；
出口通路の内部壁は、出口被覆部を有し、該出口被覆部は、出口端から出口被覆端まで延び、これにより出口被覆部長さを規定し、及び該出口被覆部長さは、基材軸長さの１００−ｘ％であり；
入口被覆部長さは、触媒化された煤フィルターの上流領域を規定しており、及び出口被覆部長さは触媒化された煤フィルターの下流領域を規定しており；
前記入口被覆部は、白金（Ｐｔ）及び任意にパラジウム（Ｐｄ）を含む酸化触媒を含み；
出口被覆部は、Ｐｄ及び任意にＰｔを含む酸化触媒を含み、前記出口被覆部のＰｔ濃度は、入口被覆部中のＰｔ濃度よりも低く、及び前記出口被覆部のＰｔ：Ｐｄの質量割合は、０：１〜２：１の範囲であり；
前記入口被覆部と前記出口被覆部は、壁流基材上に、０．５〜１．５の範囲の被覆積載割合で存在し、該被覆積載割合は、入口被覆部の積載量（ｉｎ ｇ／ｉｎｃｈ3（ｇ／（２．５４ｃｍ）3））：出口被覆部の積載量（ｉｎ ｇ／ｉｎｃｈ3（ｇ／（２．５４ｃｍ）3））の割合として計算される、ことを特徴とする  触媒化された煤フィルターを提供する。
【００１６】
更に、本発明は、  以下の工程、
（ｉ）ＤＩＮ６６１３３に従う水銀多孔率測定で測定して、多孔率が３８〜７５の範囲であることが好ましい壁流基材を用意する工程、
を含み、ここで、前記壁流基材は、好ましくは、コージライト基材、又はシリコンカーバイド基材であり、前記壁流基材は、入口端及び出口端、前記入口端と前記出口端の間に延びる基材軸長さ、及び壁流フィルターの内壁によって規定された複数の通路を含み、
前記複数の通路は、開放した入口端と閉じた出口端を有する入口通路、及び閉じた入口端と開放した出口端を有する出口通路を有し；
更に以下の工程、
（ｉｉ）入口通路の内部壁に入口被覆部を施す工程、
を含み、ここで、前記入口被覆部は、前記入口端から入口被覆部端まで延び、これにより入口被覆部長さを規定し、及び該入口被覆部長さは、基材軸長さのｘ％であり、そして０＜ｘ≦８０であり、これにより、入口被覆部の積載量を予め設定された値に調節しており、及び該積載量は、好ましくは０．０５〜１（ｇ／ｉｎｃｈ3（ｇ／（２．５４ｃｍ）3））の範囲であり、前記入口被覆部は、白金（Ｐｔ）及び任意にパラジウム（Ｐｄ）を含む酸化触媒を含み；
更に以下の工程、
（ｉｉｉ）工程（ｉｉ）の前、又は工程（ｉｉ）と同時、又は工程（ｉｉ）の後に、出口通路の内部壁に出口被覆部を施す工程、
を含み、ここで、前記出口被覆部は、出口端から出口被覆端まで延び、これにより出口被覆部長さを規定し、及び該出口被覆部長さは、基材軸長さの１００−ｘ％であり、これにより、出口被覆部の積載量を予め設定された値に調節しており、及び該積載量は、好ましくは０．０５〜１（ｇ／ｉｎｃｈ3（ｇ／（２．５４ｃｍ）3））の範囲であり、及び、前記入口被覆部と前記出口被覆部は、壁流基材上に所定の被覆物積載割合で存在しており、該被覆物積載割合は、入口被覆部の積載量（ｉｎ ｇ／ｉｎｃｈ3（ｇ／（２．５４ｃｍ）3））：出口被覆部の積載量（ｉｎ ｇ／ｉｎｃｈ3（ｇ／（２．５４ｃｍ）3））の割合として計算して、０．５：１〜１．５：１の範囲であり、
前記出口被覆部は、Ｐｄ及び任意にＰｔを含む酸化触媒を含み、前記出口被覆部のＰｔ濃度は、入口被覆部中のＰｔ濃度よりも低く、及び前記出口被覆部のＰｔ：Ｐｄの質量割合は、０：１〜２：１の範囲である、ことを特徴とする上記触媒化された煤フィルターを製造するための方法を提供する。
【００１７】
本発明は更に、
排ガスマニホルドを介してディーゼルエンジンと流体的に結合している排ガス導管；
上記に定義した触媒化された煤フィルター；及び
触媒化された煤フィルターと流体的に結合した状態の、ディーゼル酸化触媒（ＤＯＣ）、選択的触媒性還元（ＳＣＲ）物体、ＮＯx貯蔵、及び還元（ＮＳＲ）触媒性物体の１つ以上；
を含むディーゼルエンジン排ガス流を処理するためのシステムを提供する。
【００１８】
本発明は更に、ディーゼルエンジン排ガス流を処理する方法であって、
前記排ガス流は、煤粒子を含み、
前記方法は、好ましくは、排ガスをディーゼル酸化触媒（ＤＯＣ）に通した後に、排ガス流を上記に定義した触媒化された煤フィルターと接触させる工程を含み、
前記ＤＯＣは、好ましくは、流通基材又は壁流基材を含むことを特徴とする方法を提供する。
【図面の簡単な説明】
【００１９】
【図１】サンプル（Ａ）、（Ｂ）、（Ｃ）及び（Ｄ）に従う触媒化された煤フィルター（実施例１のフィルター）を使用した、ディーゼル排ガスの処理から得られたＮＯ2／ＮＯx割合を示す図である。
【図２】実施例１．１〜１．４に従い製造された、触媒化された煤フィルターサンプル（Ａ）、（Ｂ）、（Ｃ）及び（Ｄ）の概略スケッチを示し、入口及び出口領域のＰｔ：Ｐｄ割合、及び入口領域と出口領域の長さを示した図である。
【図３】本発明の実施例（実施例４の触媒）のサンプル（１）、（２）、（３）に従う触媒化された煤フィルターを使用してディーゼル排ガスを処理した場合の、ＨＣ及びＣＯブレークスルーを示した図である。
【図４】実施例（実施例４の触媒）のサンプル（１）、（２）、（３）に従う触媒化された煤フィルターを使用したディーゼル排ガスの処理から得られたＮＯ２／ＮＯｘ割合を示している。
【発明を実施するための形態】
【００２０】
発明の詳細な説明
本発明は、触媒化された煤フィルターであって、
壁流基材を有し、該壁流基材は、
入口端、及び出口端、前記入口端と前記出口端の間に延びる基材軸長さ、及び壁流フィルター基材の内壁によって規定された複数の通路を含み；
前記複数の通路は、開放した入口端と閉じた出口端を有する入口通路、及び閉じた入口端と開放した出口端を有する出口通路を有し；
前記入口通路の内部壁は、入口被覆部を有し、該入口被覆部は、前記入口端から入口被覆部端まで延び、これにより入口被覆部長さを規定し、及び該入口被覆部長さは、基材軸長さのｘ％であり、そして０＜ｘ≦８０であり；
出口通路の内部壁は、出口被覆部を有し、該出口被覆部は、出口端から出口被覆端まで延び、これにより出口被覆部長さを規定し、及び該出口被覆部長さは、基材軸長さの１００−ｘ％であり；
入口被覆部長さは、触媒化された煤フィルターの上流領域を規定しており、及び出口被覆部長さは触媒化された煤フィルターの下流領域を規定しており；
前記入口被覆部は、白金（Ｐｔ）及び任意にパラジウム（Ｐｄ）を含む酸化触媒を含み；
出口被覆部は、Ｐｄ及び任意にＰｔを含む酸化触媒を含み、前記出口被覆部のＰｔ濃度は、入口被覆部中のＰｔ濃度よりも低く、及び前記出口被覆部のＰｔ：Ｐｄの質量割合は、０：１〜２：１の範囲であり；
前記入口被覆部と前記出口被覆部は、壁流基材上に、０．５〜１．５の範囲の被覆積載割合で存在し、該被覆積載割合は、入口被覆部の積載量（ｉｎ ｇ／ｉｎｃｈ3（ｇ／（２．５４ｃｍ）3））：出口被覆部の積載量（ｉｎ ｇ／ｉｎｃｈ3（ｇ／（２．５４ｃｍ）3））の割合として計算される、ことを特徴とする  触媒化された煤フィルターに関する。
【００２１】
通常、本発明の触媒化された煤フィルターの入口被覆部長さ及び出口被覆部長さに関し、これらが上記に定義した範囲内であれば、特定の制限はない。入口被覆部は、基材軸長さに対して、好ましくは、２０〜８０％であり、より好ましくは２０〜７０％、及びより好ましくは２０〜６０％、より好ましくは２０〜５０％である。従って、出口被覆部は、基材軸長さに対して、好ましくは、２０〜８０％であり、より好ましくは３０〜８０％、及びより好ましくは４０〜８０％、より好ましくは５０〜８０％である。
【００２２】
従って、本発明は、ｘが２０〜８０の範囲、特に２０〜５０の範囲である、上記に定義した触媒化された煤フィルターにも関する。ｘの好ましい値は、例えば、２０〜３０の範囲、又は２５〜３５、又は３０〜４０、又は３５〜４５、又は４０〜５０の範囲である。
【００２３】
本発明に従えば、入口被覆長さは、基材軸長さのｘ％であり、且つ０＜ｘ≦８０であり、及び第１の出口被覆部長さは、基材軸長さの１００−ｘ％である。その結果、入口被覆部長さと出口被覆部長さの合計は、基材軸長さと等しくなっても良い。しかしながら、製造技術のために、入口被覆部長さと出口被覆部長さは、所定の部分が重なっていても良い（「重なり領域」）。入口被覆部長さと出口被覆部長さの合計が、基材軸長さよりも僅かに短く、この結果、入口被覆部端と出口被覆部端の間に小さな隙間が存在し、与えられた内壁上で、前記内壁の所定の部分が、入口被覆で被覆されておらず、又出口被覆で被覆されてもいない（「隙間領域」）ことも考えられる。与えられた内壁の、このような隙間領域及び／又は重なり領域は、存在する場合、通常、最大で基材軸長さの１％、好ましくは最大で基材軸長さの０．５％、より好ましくは最大で基材軸長さの０．１％である。より好ましくは、本発明の触媒化された煤フィルターは、このような隙間領域を有していない。
【００２４】
本発明に従えば、入口被覆部は、Ｐｔ及び任意にＰｄを含む酸化触媒を含む。Ｐｔ及び任意にＰｄに加え、入口被覆部は更に、少なくとも１種の他の酸化触媒、例えば少なくとも１種の更なる白金族金属、例えばルテニウム（Ｒｕ）、ロジウム（Ｒｈ）、オスミウム（Ｏｓ）、及び／又はイリジウム（Ｉｒ）を含むことが考えられるが、入口被覆部に含まれる酸化触媒は、Ｐｔ及び任意にＰｄから成ることが特に好ましい。
【００２５】
更に、本発明に従えば、出口被覆部は、Ｐｄ及び任意にＰｔを含んだ酸化触媒を含む。特に、出口被覆部中のＰｔ濃度は、入口被覆部のＰｔ濃度よりも低い。Ｐｄ及び任意にＰｔに加え、出口被覆部は更に、少なくとも１種の他の酸化触媒、例えば少なくとも１種の更なる白金族金属、例えばルテニウム（Ｒｕ）、ロジウム（Ｒｈ）、オスミウム（Ｏｓ）、及び／又はイリジウム（Ｉｒ）を含むことが考えられるが、出口被覆部に含まれる酸化触媒は、Ｐｄ及び任意にＰｔから成ることが特に好ましい。
【００２６】
従って、本発明は、入口被覆部に含まれる酸化触媒が、Ｐｔ及び任意にＰｄから成り、及び出口被覆部に含まれる酸化触媒が、Ｐｄ及び任意にＰｔから成り、及び出口被覆部中のＰｔ濃度が入口被覆部中のＰｔ濃度よりも低いものである、上記に定義した触媒化された煤フィルターにも関する。
【００２７】
本発明に従えば、入口被覆部及び出口被覆部は、壁流基材上に所定の被覆物積載割合で存在しており、該被覆物積載割合は、入口被覆部の積載量（ｉｎ ｇ／ｉｎｃｈ3（ｇ／（２．５４ｃｍ）3））：出口被覆部の積載量（ｉｎ ｇ／ｉｎｃｈ3（ｇ／（２．５４ｃｍ）3））の割合として計算して、０．５〜１．５の範囲である。本発明において使用される「入口被覆部」という用語は特に、壁流基材の入口通路の内壁上に適切に施されたワッシュコートに関する。本発明において使用される「出口被覆部」という用語は特に、壁流基材の出口通路の内壁上に適切に施されたワッシュコートに関する。更に、本発明において使用される、与えられた被覆物の「積載量」は、本発明に従い使用される壁流基材の、各被覆物が施される（次いで触媒化された煤フィルターを乾燥させ、及びか焼される）前と後の質量測定によって決定される積載量である。このことについては、後述する。
【００２８】
本発明の触媒化された煤フィルターの被覆物積載割合は、好ましくは０．５を超え、１．５未満の範囲、より好ましくは０．６〜１．５の範囲、より好ましくは０．７〜１．３の範囲、より好ましくは０．７５〜１．２５の範囲、より好ましくは０．８〜１．２の範囲、より好ましくは０．８５〜１．１５の範囲、より好ましくは０．９〜１．１の範囲、より好ましくは０．９５〜１．０５の範囲である。従って、被覆物積載割合の代表的に好ましい値は、例えば、０．９５、０．９６、０．９７、０．９８、０．９９、１．００、１．０１、１．０２、１．０３、１．０４、１．０５である。
【００２９】
従って、本発明は、上記に定義した触媒化された煤フィルターであって、被覆物積載割合が、０．７５〜１．２５の範囲、好ましくは０．８５〜１．１５の範囲、より好ましくは０．９５〜１．０５の範囲である触媒化された煤フィルターに関する。
【００３０】
通常、入口被覆部の積載量と出口被覆部の積載量に関しては、特定の制限は存在しない。好ましくは、本発明の触媒化された煤フィルターは、積載量が０．０５〜１ ｇ／ｉｎｃｈ3（ｇ／（２．５４ｃｍ）3）の範囲の入口被覆部を有する。入口被覆部は、積載量が、好ましくは０．０６〜０．９ｇ／ｉｎｃｈ3（ｇ／（２．５４ｃｍ）3）の範囲、より好ましくは０．０７〜０．８ｇ／ｉｎｃｈ3（ｇ／（２．５４ｃｍ）3）の範囲、より好ましくは０．０８〜０．７ｇ／ｉｎｃｈ3（ｇ／（２．５４ｃｍ）3）の範囲、より好ましくは０．０９〜０．６ｇ／ｉｎｃｈ3（ｇ／（２．５４ｃｍ）3）の範囲、及び更により好ましくは０．１〜０．５ｇ／ｉｎｃｈ3（ｇ／（２．５４ｃｍ）3）の範囲である。更により好ましくは、入口被覆部は、積載量が、０．１５〜０．４ｇ／ｉｎｃｈ3（ｇ／（２．５４ｃｍ）3）の範囲、より好ましくは０．２〜０．３ｇ／ｉｎｃｈ3（ｇ／（２．５４ｃｍ）3）の範囲である。入口被覆部の積載量の代表的な値は、例えば、０．２０又は０．２２又は０．２４又は０．３５又は０．２６又は０．２８又は０．３０である。本発明の好ましい実施の形態では、被覆部積載割合は、上述した好ましい範囲であり、入口被覆部の積載量、及び出口被覆部の積載量は、互いに独立して選択することができる。好ましくは、本発明の触媒化された煤フィルターは、出口被覆部が、０．０５〜１ｇ／ｉｎｃｈ3（ｇ／（２．５４ｃｍ）3）の範囲である。出口被覆部は、積載量が、好ましくは０．０６〜０．９ｇ／ｉｎｃｈ3（ｇ／（２．５４ｃｍ）3）の範囲、より好ましくは０．０７〜０．８ｇ／ｉｎｃｈ3（ｇ／（２．５４ｃｍ）3）の範囲、より好ましくは０．０８〜０．７ｇ／ｉｎｃｈ3（ｇ／（２．５４ｃｍ）3）の範囲、より好ましくは０．０９〜０．６ｇ／ｉｎｃｈ3（ｇ／（２．５４ｃｍ）3）の範囲、及び更により好ましくは０．１〜０．５ｇ／ｉｎｃｈ3（ｇ／（２．５４ｃｍ）3）の範囲である。更により好ましくは、出口被覆部は、積載量が、０．１５〜０．４ｇ／ｉｎｃｈ3（ｇ／（２．５４ｃｍ）3）の範囲、より好ましくは０．２〜０．３ｇ／ｉｎｃｈ3（ｇ／（２．５４ｃｍ）3）の範囲である。出口被覆部の積載量の代表的な値は、例えば、０．２０又は０．２２又は０．２４又は０．３５又は０．２６又は０．２８又は０．３０である。更により好ましい実施の形態では、入口被覆部の積載量は、出口被覆部の積載量と基本的に同じであり、より好ましくは、同じである。
【００３１】
従って、本発明は、上記に定義した触媒化された煤フィルターであって、入口被覆部（入口被覆物）の積載量が、０．０５〜１ｇ／ｉｎｃｈ3（ｇ／（２．５４ｃｍ）3）の範囲、好ましくは０．１〜０．５、より好ましくは０．２〜０．３ｇ／ｉｎｃｈ3（ｇ／（２．５４ｃｍ）3）の範囲であり、及び出口被覆部（出口被覆物）の積載量が、０．０５〜１ｇ／ｉｎｃｈ3（ｇ／（２．５４ｃｍ）3）の範囲、好ましくは０．１〜０．５、より好ましくは０．２〜０．３ｇ／ｉｎｃｈ3（ｇ／（２．５４ｃｍ）3）の範囲である触媒化された煤フィルターに関する。
【００３２】
本発明に従えば、入口被覆部は、白金（Ｐｔ）及び任意にパラジウム（Ｐｄ）を含む酸化触媒を含む。上述したように、入口被覆部は、好ましくは、Ｐｔ及び任意にＰｄから成る酸化触媒を含むことが好ましい。入口被覆部において、ＰｔのＰｄに対する好ましい質量割合、Ｐｔ：Ｐｄは、１：０（入口被覆部中にＰｔのみが存在することを意味する）〜２．５：１の範囲である。より好ましくは、入口被覆部におけるＰｔ：Ｐｄの質量割合は、１：０〜２．４の範囲、より好ましくは１：０〜２．３の範囲、より好ましくは１：０〜２．２の範囲、より好ましくは１：０〜２．１の範囲である。従って、本発明は、上記に定義した触媒化された煤フィルターであって、入口被覆部におけるＰｔ：Ｐｄの質量割合が、１：０〜２．５：１の範囲、好ましくは１：０〜２．１：１の範囲である触媒化された煤フィルターに関する。
【００３３】
本発明の特定の実施の形態では、入口被覆部に含まれる酸化触媒は、Ｐｔ及びＰｄを含み、そしてＰｔ及びＰｄから成ることが更に好ましい。これらの実施の形態について、Ｐｔ：Ｐｄの質量割合は、好ましくは０．１〜２．５の範囲であり、より好ましくは０．５〜２．４、より好ましくは１．０〜２．３、より好ましくは１．５〜２．２、及びより好ましくは２．０〜２．１の範囲である。
【００３４】
本発明の更なる特定の実施の形態に従えば、入口被覆部に含まれる酸化触媒は、Ｐｔに対して、より低い量のＰｄを含む。特に、入口被覆部が、酸化触媒としてＰｔのみを含むことが好ましいと考えられる。従って、本発明は、触媒化された煤フィルターであって、入口被覆部で、Ｐｔ：Ｐｄの質量割合が、１：０〜２：１の範囲、好ましくは１：０から２：１未満、より好ましくは１：０〜１：１、より好ましくは１：０から１：１未満の範囲であり、Ｐｔ：Ｐｄの質量割合が、より好ましくは１：０である触媒化された煤フィルターに関する。
【００３５】
通常、本発明の触媒化された煤フィルターの出口被覆部について、Ｐｔ：Ｐｄの質量割合は、０：１〜２：１の範囲である。より好ましくは、最大値が、２：１未満、例えば１．８：１又は１．６：１又は１．４：１又は１．２：１又は１：１、好ましくは１：１、より好ましくは１：１未満、例えば０．８：１又は０．６：１又は０．４：１又は０．２：１又は０：１である。本発明の極めて好ましい実施の形態に従えば、酸化触媒としての出口被覆部は、Ｐｄのみを含む。
【００３６】
従って、本発明は、上記に定義した触媒化された煤フィルターであって、出口被覆部でのＰｔ：Ｐｄの質量割合が、０：１から２：１未満、より好ましくは０：１〜１：１、より好ましくは０：１から１：１未満の範囲である触媒化された煤フィルターに関する。
【００３７】
特に好ましい実施の形態に従えば、本発明は上記に定義した触媒化された煤フィルターであって、Ｐｔ：Ｐｄの質量割合が０：１である触媒化された煤フィルターに関する。
【００３８】
（一方の）入口被覆部におけるＰｔ及び任意にＰｄの質量の合計、及び（他方の）出口被覆部におけるＰｄ及び任意にＰｔの質量の合計の質量割合は通常、適切に選ぶことができ、ここで前提とされるのは、入口被覆部と出口被覆部が、０．５〜１．５の範囲の被覆物積載割合で壁流基材上に存在し、この被覆物積載割合は、入口被覆部の積載量（ｉｎ ｇ／ｉｎｃｈ3（ｇ／（２．５４ｃｍ）3））：出口被覆部の積載量（ｉｎ ｇ／ｉｎｃｈ3（ｇ／（２．５４ｃｍ）3））の割合として計算され、又は上記に定義したそれぞれの好ましい範囲であることであり、そして更に前提とされるのは、出口被覆部のＰｔ濃度が入口被覆部のＰｔ濃度よりも低いことである。本発明の代表的な実施の形態に従えば、入口被覆部におけるＰｔ及び任意にＰｄの質量の合計の、出口被覆部におけるＰｄ及び任意にＰｔの質量の合計に対する質量割合が、１：６〜１０：１の範囲である。
【００３９】
本発明の特定の実施の形態に従えば、入口被覆部におけるＰｔ及び任意にＰｄの質量の合計の、出口被覆部におけるＰｄ及び任意にＰｔの質量の合計に対する質量割合は、１：６〜２：１の範囲である。より好ましくは、この質量範囲は、１：５〜１．７：１の範囲、より好ましくは１：４〜１．３：１の範囲、より好ましくは１．３〜１．１の範囲である。従って、本発明は、上記に定義した触媒化された煤フィルターであって、入口被覆部におけるＰｔ及び任意にＰｄの質量の合計の、出口被覆部におけるＰｄ及び任意にＰｔの質量の合計に対する質量割合が、１：６〜２：１の範囲、好ましくは１：３〜１：１の範囲である触媒化された煤フィルターに関する。
【００４０】
特に、この特定の実施の形態に関して、酸化触媒がＰｔから成る入口被覆部を有する（すなわち入口被覆部がＰｄを含まず、及びＰｔ以外の白金族金属を含まない）触媒化された煤フィルターが好ましい。更に、この特定の実施の形態に関し、酸化触媒がＰｄから成る出口被覆部を有する（すなわち出口被覆部がＰｔを含まず及びＰｄ以外の白金族金属を含まない）触媒化された煤フィルターが好ましい。
【００４１】
この特定の実施の形態の入口被覆部中のＰｔ濃度を限定するものではないが、Ｐｔ濃度は、好ましくは０．３〜２ｇ／ｆｔ3の範囲、より好ましくは０．４〜１．５ｇ／ｆｔ3（ｇ／（３０．４８ｃｍ）3）の範囲、より好ましくは０．５〜１ｇ／ｆｔ3（ｇ／（３０．４８ｃｍ）3）の範囲である。この特定の実施の形態の出口被覆部中のＰｄ濃度を限定するものではないが、Ｐｄ濃度は、好ましくは０．３〜５ｇ／ｆｔ3の範囲、より好ましくは０．４〜４ｇ／ｆｔ3（ｇ／（３０．４８ｃｍ）3）の範囲、より好ましくは０．５〜３ｇ／ｆｔ3（ｇ／（３０．４８ｃｍ）3）の範囲である。
【００４２】
従って、本発明は、上記に定義した触媒化された煤フィルターであって、入口被覆部で、Ｐｔ：Ｐｄの質量割合が１：０であり、及びＰｔの濃度が０．５〜１ｇ／ｆｔ3（ｇ／（３０．４８ｃｍ）3）の範囲であり、及び出口被覆部で、Ｐｔ：Ｐｄの質量割合が０：１であり、及びＰｄの濃度が０．５〜３ｇ／ｆｔ3（ｇ／（３０．４８ｃｍ）3）の範囲である触媒化された煤フィルターに関する。
【００４３】
本発明の更なる特定の実施の形態に従えば、入口被覆部におけるＰｔ及び任意にＰｄの質量の合計の、出口被覆部におけるＰｄ及び任意にＰｔの質量の合計に対する質量割合は、２．４：１〜１０：１の範囲である。この質量割合は、より好ましくは２．５：１〜９．５：１の範囲、より好ましくは３：１〜９：１の範囲、より好ましくは４：１〜８．５：１の範囲、より好ましくは５：１〜８：１の範囲である。従って、本発明は、上記に定義した触媒化された煤フィルターであって、入口被覆部におけるＰｔ及び任意にＰｄの質量の合計の、出口被覆部におけるＰｄ及び任意にＰｔの質量の合計に対する質量割合が、２．４：１〜１〜１０：１の範囲、好ましくは５：１〜８：１の範囲の触媒化された煤フィルターにも関する。
【００４４】
特に、この特定の実施の形態について、Ｐｔ：Ｐｄの質量割合が１：０〜１：１の範囲、例えば５０：１〜１：１、又は２０：１〜１：１、又は１０：１〜１：１、又は５：１〜１：１、又は２：１〜１：１の入口被覆物を有する、触媒化された煤フィルターが好ましい。この特定の実施の形態について、Ｐｔ：Ｐｄの質量割合が０：１〜２：１の範囲、例えば１：５０〜１：１、又は１：２０〜１：１、又は１：１０〜１：１、又は１：５〜１：１、又は１：２〜１：１の出口被覆物を有する、触媒化された煤フィルターが好ましい。最も好ましくは、この特定の実施の形態について、出口被覆部におけるＰｔ：Ｐｄの質量割合は０：１である。
【００４５】
この特定の実施の形態の入口被覆部中のＰｔ濃度を限定するものではないが、Ｐｔ濃度は、好ましくは５〜１００ｇ／ｆｔ3の範囲、より好ましくは１０〜６０ｇ／ｆｔ3（ｇ／（３０．４８ｃｍ）3）の範囲、より好ましくは１５〜４０ｇ／ｆｔ3（ｇ／（３０．４８ｃｍ）3）の範囲、例えば２０〜４０ｇ／ｆｔ3又は２５〜３０ｇ／ｆｔ3の範囲である。
【００４６】
この特定の実施の形態の出口被覆部中のＰｄ濃度を限定するものではないが、Ｐｄ濃度は、好ましくは１〜１０ｇ／ｆｔ3（ｇ／（３０．４８ｃｍ）3）の範囲、より好ましくは２〜８ｇ／ｆｔ3（ｇ／（３０．４８ｃｍ）3）の範囲、より好ましくは４〜６ｇ／ｆｔ3（ｇ／（３０．４８ｃｍ）3）の範囲である。
【００４７】
従って、本発明は、上記に定義した触媒化された煤フィルターであって、入口被覆部で、Ｐｔ：Ｐｄの質量割合が１：０〜１：１の範囲、好ましくは１：０〜０：４の範囲であり、及びＰｔの濃度が５〜１００ｇ／ｆｔ3（ｇ／（３０．４８ｃｍ）3）の範囲、好ましくは１０〜６０ｇ／ｆｔ3（ｇ／（３０．４８ｃｍ）3）の範囲、より好ましくは１５〜４０ｇ／ｆｔ3（ｇ／（３０．４８ｃｍ）3）の範囲であり、及び出口被覆部で、Ｐｔ：Ｐｄの質量割合が０：１〜１：１の範囲、好ましくは０：１の範囲であり、及びＰｄの濃度が１〜１０ｇ／ｆｔ3（ｇ／（３０．４８ｃｍ）3）の範囲、好ましくは２〜８ｇ／ｆｔ3（ｇ／（３０．４８ｃｍ）3）の範囲、より好ましくは４〜６ｇ／ｆｔ3（ｇ／（３０．４８ｃｍ）3）の範囲である触媒化された煤フィルターに関する。
【００４８】
本発明において特に好ましい触媒化された煤フィルターは、出口被覆部が酸化触媒を含み、該酸化触媒がＰｄから成り、及びＰｔを含まず、及びＰｄ及びＰｔ以外の白金族金属を含まないことを特徴とする。入口被覆部について、Ｐｔ及び任意にＰｄとは別に、Ｐｔ及び任意にＰｄ以外の白金族金属を含まないことが好ましい。従って、本発明は、上記に定義した触媒化された煤フィルターであって、入口被覆部に含まれる酸化触媒がＰｔ及び任意にＰｄから成り、及び出口被覆部に含まれる酸化触媒がＰｄから成る触媒化された煤フィルターに関する。
【００４９】
本発明の好ましい実施の形態に従えば、入口被覆部は、少なくとも１種の多孔性担体材料を含む。特定の限定をなすものではないが、多孔性担体材料は、耐火性金属酸化物であることが好ましい。より好ましくは、入口被覆部の多孔性材料は、アルミナ、ジルコニア、シリカ、チタニア、希土類金属酸化物、例えば、セリウム、プラセオジム、ランタン、ネオジム、及びサマリウムの酸化物、シリカ−アルミナ、アルミノ−シリケート、アルミナ−ジルコニア、アルミナ−クロミア、アルミナ−希土類金属酸化物、チタニア−シリカ、チタニア−ジルコニア、チタニア−アルミナ、及びこれらの２種以上の混合物から成る群から選ばれる。より好ましくは、少なくとも１種の多孔性担体材料は、Ａｌ2Ｏ3、ＺｒＯ2、ＣｅＯ2、ＳｉＯ2及びこれらの２種以上の混合物から成る群から選ばれる。
【００５０】
本発明の好ましい実施の形態に従えば、出口被覆部は、少なくとも１種の多孔性担体材料を含む。特定の限定をなすものではないが、多孔性の担体材料が耐火性の金属酸化物であることが好ましい。より好ましくは、出口被覆部の多孔性担体材料は、アルミナ、ジルコニア、シリカ、チタニア、希土類金属酸化物、例えば、セリウム、プラセオジム、ランタン、ネオジム、及びサマリウムの酸化物、シリカ−アルミナ、アルミノ−シリケート、アルミナ−ジルコニア、アルミナ−クロミア、アルミナ−希土類金属酸化物、チタニア−シリカ、チタニア−ジルコニア、チタニア−アルミナ、及びこれらの２種以上の混合物から成る群から選ばれる。より好ましくは、少なくとも１種の多孔性担体材料は、Ａｌ2Ｏ3、ＺｒＯ2、ＣｅＯ2、ＳｉＯ2及びこれらの２種以上の混合物から成る群から選ばれる。
【００５１】
従って、本発明は、上記に定義した触媒化された煤フィルターであって、入口被覆部及び出口被覆部が、少なくとも１種の多孔性材料を含み、入口被覆部の少なくとも１種の多孔性担体材料が、Ａｌ2Ｏ3、ＺｒＯ2、ＣｅＯ2、ＳｉＯ2及びこれらの２種以上の混合物から成る群から選ばれ、及び出口被覆部の少なくとも１種の多孔性担体材料が、Ａｌ2Ｏ3、ＺｒＯ2、ＣｅＯ2、ＳｉＯ2及びこれらの２種以上の混合物から成る群から選ばれる触媒化された煤フィルターにも関する。
【００５２】
好ましい実施の形態に従えば、入口被覆部及び／又は出口被覆部の耐火性金属酸化物は、基本的に、アルミナでできており、より好ましくはガンマアルミナ又は活性アルミナ、例えばガンマ又はエータアルミナでできている。好ましくは、活性化アルミナは、比表面積が、ＢＥＴ表面積測定に従い測定して、６０〜３００ｍ2／ｇ、好ましくは９０〜２００ｍ2／ｇ、最も好ましくは１００〜１８０ｍ2／ｇである。従って、本発明は、上記に定義した触媒化された煤フィルターであって、入口被覆部の担体材料が、Ａｌ2Ｏ3、好ましくはガンマ−Ａｌ2Ｏ3であり、及び出口被覆部の担体材料が、Ａｌ2Ｏ3、好ましくはガンマ−Ａｌ2Ｏ3である触媒化された煤フィルターにも関する。
【００５３】
本発明の触媒化された煤フィルターのために有用な壁流基材は、複数の微細な、（基材の長さ方向に沿って延びている）実質的に平行な流通通路を有している。各通路は、基材本体の一端で閉塞され、及び交互する通路が対向する端部‐面で閉塞されている。このようなモノリス担体は、断面１平方インチ（（２．５４ｃｍ）2）当たり約４００個までの流通通路（又は「セル」）を有していても良いが、これよりも大きく下回る数であっても良い。例えば、担体は、１平方インチ当たり（“ｃｐｓｉ”）、７〜４００個、好ましくは１００〜４００個のセルを有していても良い。セルは、長方形、正方形、円、長円、三角形、六角形、又は他の多角形の形状を有することができる。
【００５４】
好ましい壁流基材は、セラミック状材料、例えばコージライト、アルファ−アルミナ、シリコンカーバイド、シリコンニトリド、ジルコニア、ムライト、リシア輝石、アルミナ−シリカ−マグネシア、又はジルコニウムシリケートでできており、又は耐火性金属、例えばステンレススチールでできている。好ましい壁流基材は、コージライト及びシリコンカーバイドでできている。このような材料は、排ガスの処理中に遭遇する環境、特に高温に耐えることができる。セラミック壁流基材は、典型的には、多孔率が約４０〜７０の材料で形成される。ここで、「多孔率」という用語は、ＤＩＮ６６１３３に従う水銀多孔率測定に従い測定されると理解される。本発明に従えば、壁流基材は、多孔率が３８〜７５であることが好ましい。
【００５５】
従って、本発明は、上記に定義した触媒化された煤フィルターであって、壁流基材が、ＤＩＮ６６１３３に従う水銀多孔率測定に従い測定して、３８〜７５の範囲の多孔率(porosity)を有し、及び壁流基材が、好ましくはコージライト基材、又はシリコンカーバイド基材である触媒化された煤フィルターにも関する。
【００５６】
例えば、ある構造（形態）では、多孔性が６０であり、及び平均孔径が約１５〜２５ミクロンの壁流基材が適切な排ガス流を提供する。他の特定の実施の形態では、構造に、例えば１７ｍｉｌ壁（１ｍｉｌは、０．０２５４ｍｍに相当する）を有する、及び１００ｃｐｓｉを有する壁流基材、及び１２〜１４ｍｉｌ壁を有する、及び３００ｃｐｓｉを有する壁流基材が使用される。
【００５７】
通常、本発明の触媒化された煤フィルターの基材軸長さについて制限はない。基材軸方向長さは、主として、本発明の触媒化された煤フィルターの意図された使用に依存する。使用される触媒化された煤フィルターの代表的な基材軸長さは、例えば自動車分野では、４〜１０ｉｎ（１０．１６ｃｍ〜２５．４ｃｍ）、好ましくは６〜８ｉｎ（１５．２４ｃｍ〜２０．３２ｃｍ）の範囲である。
【００５８】
壁流基材上に存在する本発明の各被覆物は、上述した多孔性担体材料を少なくとも１種含む、それぞれのワッシュコート組成物から形成される。他の添加剤、例えばバインダー及び安定化剤もワッシュコート組成物中に含むことができる。このような安定化剤は、第１の入口被覆部内にでも、又は第１の出口被覆部にでも、又は後述する更なる出口被覆部にでも含めることができる。米国特許Ｎｏ．４７２７０５２に開示されているように、多孔性担体材料、例えば活性化アルミナを熱的に安定化させ、昇温下でのガンマからアルファへの望ましくないアルミナ相変態を抑制することができる。安定化剤は、マグネシウム、バリウム、カルシウム、及びストロンチウム、好ましくはストロンチウム及びバリウムから成る群から選ばれる少なくとも１種のアルカリ土類金属成分から選ぶことができる。存在する場合、安定化剤材料は、約０．０１ｇ／ｉｎ3（ｇ／（２．５４ｃｍ）3））〜０．１５ｇ／ｉｎ3（ｇ／（２．５４ｃｍ）3））の量で被覆物中に加えられる。
【００５９】
与えられる被覆物は、内壁の表面に配置される。更に、与えられる被覆物が（内壁の表面上、又は更に他の被覆物上に施された）他の被覆物の上に配置されることが考えられる。更に、与えられる被覆物は、多孔性の内壁、又は（上記与えられる被覆物が施される）被覆物に部分的に浸透しても良い。
【００６０】
壁流基材の内壁上に施されるワッシュコート組成物を製造するために、適切なＰｔ及び／又はＰｄ成分前駆体を、適切な多孔性担体材料、好ましくは（以下に記載するように）上述した耐火性金属酸化物に分散させることが好ましい。より好ましくは、水溶性又は水分散性Ｐｔ及び／又はＰｄ成分前駆体が、適切な多孔性担体材料、好ましくは適切な耐火性金属酸化物に含浸され、次に乾燥工程と固定（固着）工程が行われる。適切なＰｔ及び／又はＰｄ成分前駆体は、例えば、カリウム白金クロリド、アンモニウム白金チオシアネート、アミン溶解白金ヒドロキシド、塩化白金酸、パラジウムニトレート、及びこれらに類似するものを含む。他の適切な前駆体は、この技術分野の当業者にとって明白である。含浸された担体材料は、好ましくはその上に固定（固着）されたＰｔ及び／又はＰｄ成分と一緒に乾燥される。通常、乾燥温度は、６０〜２５０℃、好ましくは９０〜２１０℃、より好ましくは１００〜１５０℃である。乾燥は、適切な雰囲気内で、Ｎ2又は好ましくは空気を使用して行うことができる。乾燥の後、適切なか焼によって、及び／又は他の適切な方法、例えば酢酸での処理によって、最終的にＰｔ及び／又はＰｄ成分を担体材料上に固定させることが好ましい。通常、水溶性の状態のＰｔ及び／又はＰｄ成分を使用した方法が適切である。通常、か焼温度は、２５０〜８００℃の範囲、好ましくは３５０〜７００℃の範囲、より好ましくは４００〜６００℃の範囲である。か焼は、任意の適切な雰囲気内で行うことができ、Ｎ2又は空気が好ましい。例えば、か焼によって、触媒的に活性な元素Ｐｔ及び／又はＰｄ、又はそれぞれの酸化物が得られる。本発明において使用される、最終的に得られた触媒化された煤フィルター中に存在する「Ｐｔ成分」又は「Ｐｄ成分」という用語は、触媒的に活性なＰｔ及び／又はＰｄの状態のＰｔ及び／又はＰｄ成分、又はこれらの酸化物、又は元素Ｐｔ及び／又はＰｄの混合物、及びこれらの酸化物を意味すると理解される。
【００６１】
従って本発明は、以下の工程、
（ｉ）ＤＩＮ６６１３３に従う水銀多孔率測定で測定して、多孔率が３８〜７５の範囲であることが好ましい壁流基材を用意する工程、
を含み、ここで、前記壁流基材は、好ましくは、コージライト基材、又はシリコンカーバイド基材であり、前記壁流基材は、入口端及び出口端、前記入口端と前記出口端の間に延びる基材軸長さ、及び壁流基材の内壁によって規定された複数の通路を含み、
前記複数の通路は、開放した入口端と閉じた出口端を有する入口通路、及び閉じた入口端と開放した出口端を有する出口通路を有し；
更に以下の工程、
（ｉｉ）入口通路の内部壁に入口被覆部を施す工程、
を含み、ここで、前記入口被覆部は、前記入口端から入口被覆部端まで延び、これにより入口被覆部長さを規定し、及び該入口被覆部長さは、基材軸長さのｘ％であり、そして０＜ｘ≦８０であり、これにより、入口被覆部の積載量を予め設定された値に調節しており、及び該積載量は、好ましくは０．０５〜１（ｇ／ｉｎｃｈ3（ｇ／（２．５４ｃｍ）3））の範囲であり、前記入口被覆部は、白金（Ｐｔ）及び任意にパラジウム（Ｐｄ）を含む酸化触媒を含み；
更に以下の工程、
（ｉｉｉ）工程（ｉｉ）の前、又は工程（ｉｉ）と同時、又は工程（ｉｉ）の後に、出口通路の内部壁に出口被覆部を施す工程、
を含み、ここで、前記出口被覆部は、出口端から出口被覆端まで延び、これにより出口被覆部長さを規定し、及び該出口被覆部長さは、基材軸長さの１００−ｘ％であり、これにより、出口被覆部の積載量を予め設定された値に調節しており、及び該積載量は、好ましくは０．０５〜１（ｇ／ｉｎｃｈ3（ｇ／（２．５４ｃｍ）3））の範囲であり、及び、前記入口被覆部と前記出口被覆部は、壁流基材上に所定の被覆物積載割合で存在しており、該被覆物積載割合は、入口被覆部の積載量（ｉｎ ｇ／ｉｎｃｈ3（ｇ／（２．５４ｃｍ）3））：出口被覆部の積載量（ｉｎ ｇ／ｉｎｃｈ3（ｇ／（２．５４ｃｍ）3））の割合として計算して、０．５：１〜１．５：１の範囲であり、
前記出口被覆部は、Ｐｄ及び任意にＰｔを含む酸化触媒を含み、前記出口被覆部のＰｔ濃度は、入口被覆部中のＰｔ濃度よりも低く、及び前記出口被覆部のＰｔ：Ｐｄの質量割合は、０：１〜２：１の範囲である、ことを特徴とする上記に記載の触媒化された煤フィルターを製造するための方法にも関する。
【００６２】
本発明の触媒化された煤フィルターについての長さ、濃度等の好ましい値の範囲は、上記に定義した。
【００６３】
本発明の触媒化された煤フィルターは、特にディーゼル排ガス放出の処理のための１種以上の追加的な成分を含む排ガス導管内の、統合（一体化）された排ガス処理システムに使用することができる。例えば、（最も好ましくは、ディーゼルエンジンと流体的に結合している）このような排ガス導管は、本発明に従う触媒化された煤フィルターを含んでいても良く、及び更にディーゼル酸化触媒（ＤＯＣ）物体及び／又は選択的触媒性還元（ＳＣＲ）物体、及び／又はＮＯx貯蔵及び還元（ＮＳＲ）触媒物体を含んでいても良い。最も好ましくは、ＤＯＣ物体及び／又はＳＣＲ物体及び／又はＮＳＲ物体は、触媒化煤フィルターと流体的に結合している。ディーゼル酸化触媒は、触媒化された煤フィルター及び／又は選択的触媒性還元成分の上流又は下流に配置することができる。より好ましくは、本発明の触媒化された煤フィルターは、ＤＯＣ物体の下流に配置される。更に好ましくは、本発明の触媒化された煤フィルターは、ＳＣＲ物体(SCR article)の上流又は下流に配置される。
【００６４】
従って、本発明は、上記に定義した触媒化された煤フィルターであって、ディーゼルエンジン排ガス流を処理するためのシステムに含まれ、及び該システムは更に、排ガスマニホルドを介してディーゼルエンジンと流体的に結合している排ガス導管を含み、及び更に、以下の：ディーゼル酸化触媒（ＤＯＣ）、選択的触媒性還元（ＳＣＲ）物体、ＮＯx貯蔵、及び還元（ＮＳＲ）触媒性物体(reduction (NSR)catalytic article)の１つ以上を、触媒化された煤フィルターと流体的に結合した状態で含むことを特徴とする触媒化された煤フィルターに関する。
【００６５】
更に好ましくは、本発明の触媒化された煤フィルターの下流には、システムに含まれるＮＯx還元触媒性物体が存在せず、好ましくはＮＯx貯蔵、及び還元（ＮＳＲ）触媒性物体が存在しない。
【００６６】
排ガス導管内に使用するための適切なＳＣＲ物体は、典型的には、Ｏ2と任意の過剰のＮＨ3〜Ｎ2及びＨ2Ｏとの反応に触媒作用を及ぼすことができ、これにより、ＮＨ3が大気に放出されない。排ガス導管内に使用される有用なＳＣＲ触媒組成物は、６５０℃を超える温度に対して耐熱性をも有しているべきである。このような高温は、上流の触媒化された煤フィルターの再生の間に遭遇しても良いものである。適切なＳＣＲ物体は、例えば、ＵＳ４９６１９１７及びＵＳ５５１６４９７に記載されている。適切なＳＣＲ物体は、鉄及び銅の促進剤（助触媒）の一方又は両方を、典型的には、ゼオライト中に、促進剤とゼオライトの合計質量に対して、約０．１〜３０質量％、好ましくは約１〜５質量％で含む。典型的なゼオライトは、ＣＨＡフレームワーク構造を示す。
【００６７】
本発明の特に好ましい実施の形態に従えば、本発明の触媒化された煤フィルターは、ＤＯＣの下流に配置される。このような配置では、本発明の触媒化された煤フィルターは、煤の燃焼の間、ＨＣ及びＣＯが低減される（このことは、本発明のフィルターの上流領域で達成されることが最も好ましい）という有利性を有する。更に、後部領域の特定の設計は、触媒化された煤フィルターの下流領域において、生成されるＮＯxを可能な限り低くすることを確実化する。従って、ＤＯＣの下流で、本発明の触媒化された煤フィルターは、ディーゼル排ガスの処理について、その浄化機能において非常に有利であることがわかった。
【００６８】
従って、本発明は、上記に定義した触媒化された煤フィルターであって、ディーゼルエンジン排ガス流を処理するためのシステムに含まれ、及び該システムは更に、排ガスマニホルドを介してディーゼルエンジンと流体的に結合している排ガス導管を含み、及び更に、ディーゼル酸化触媒を含み、そして触媒化された煤フィルターがＤＯＣの下流に配置されている触媒化された煤フィルターに関する。
【００６９】
本発明はまた、ディーゼルエンジン排ガス流を処理するための方法に使用するための触媒化された煤フィルターであって、前記排ガス流は、煤粒子を含み、前記方法は、好ましくは排ガスをディーゼル酸化触媒（ＤＯＣ）に通した後に、排ガス流を触媒化された煤フィルターと接触させる工程を含み、前記ＤＯＣは、好ましくは、流通基材又は壁流基材を含むことを特徴とする触媒化された煤フィルターに関する。同様に、本発明は、上記に定義した触媒化された煤フィルターを、ディーゼルエンジン排ガス流を処理するために使用する方法であって、上記排ガス流は、煤粒子を含み、上記方法は、好ましくは、排ガスをディーゼル酸化触媒（ＤＯＣ）に通した後に、排ガス流を触媒化された煤フィルターと接触させる工程を含み、上記ＤＯＣは、好ましくは、流通基材又は壁流基材を含むことを特徴とする方法に関する。
【００７０】
更に本発明は、ディーゼルエンジン排ガス流を処理するためのシステムであって、
排ガスマニホルドを介してディーゼルエンジンと流体的に結合している排ガス導管；
上記に定義した触媒化された煤フィルター；及び
触媒化された煤フィルターと流体的に結合した状態の、以下の：ディーゼル酸化触媒（ＤＯＣ）、選択的触媒性還元（ＳＣＲ）物体、ＮＯx貯蔵、及び還元（ＮＳＲ）触媒性物体の１つ以上を含むことを特徴とするシステムに関する。
【００７１】
好ましくは、このシステムで、触媒化された煤フィルターは、ＤＯＣの下流に配置される。より好ましくは、システムは、ＮＯx還元触媒物体を含まず、及びより好ましくは、システムはＮＯx貯蔵、及び還元（ＮＳＲ）触媒物体を含まない。
【００７２】
従って、本発明は、ディーゼルエンジン排ガス流を処理する方法であって、
上記排ガス流は、煤粒子を含み、
上記方法は、好ましくは、排ガスをディーゼル酸化触媒（ＤＯＣ）に通した後に、排ガス流を上記に定義した触媒化された煤フィルターと接触させる工程を含み、
上記ＤＯＣは、好ましくは、流通基材又は壁流基材を含むことを特徴とする方法に関する。
【００７３】
本発明の任意的な実施の形態に従えば、この方法は更に、ＤＯＣから、又は触媒化された煤フィルターから得られた排ガス流を、選択的触媒性還元（ＳＣＲ）物体に通す工程を含む。
【００７４】
以下に実施例を使用して本発明を更に説明する。
【実施例】
【００７５】
１．触媒の製造
１．１  Ｐｄ−後部出口被覆部−長さの５０％を有する区分化された触媒化された煤フィルター（サンプルＡ）
入口被覆部のために、０．２５ｇ／ｉｎ3のガンマ−アルミナをパラジウムニトレートの水溶液で含浸させ、１３ｇ／ｆｔ3の最終的な乾燥Ｐｄ含有量を得、次にアミン安定化Ｐｔ錯体としての白金を有する白金溶液で含浸させ、Ｐｔ２７ｇ／ｆｔ3の乾燥含有量を得た。得られた粉を水中に分散させた。次に、得られたスラリーを、コージライトフィルター基材の入口側から合計フィルター長さの５０％までを被覆するために使用した。１１０℃の空気で乾燥させ、及び空気中４５０℃でか焼させた後、フィルター基材の５０％入口上のワッシュコートの量は、約０．２７ｇ／ｉｎ3であった。
【００７６】
出口被覆部のために、０．２５ｇ／ｉｎ3のガンマ−アルミナをパラジウムニトレートの水溶液で含浸させ、５ｇ／ｆｔ3の最終的な乾燥Ｐｄ含有量を得た。得られた粉を水中に分散させた。次に、得られたスラリーを、コージライトフィルター基材の出口側から合計フィルター長さの５０％までを被覆するために使用した。１１０℃の空気で乾燥させ、及び空気中４５０℃でか焼させた後、フィルター基材の５０％出口上のワッシュコートの量は、約０．２６ｇ／ｉｎ3であった。
【００７７】
１．２  Ｐｄ−後部出口被覆部−長さの２５％を有する区分化された触媒化された煤フィルター（サンプルＢ）
入口被覆部のために、０．２５ｇ／ｉｎ3のガンマ−アルミナをパラジウムニトレートの水溶液で含浸させ、１３ｇ／ｆｔ3の最終的な乾燥Ｐｄ含有量を得、次にアミン安定化Ｐｔ錯体としての白金を有する白金溶液で含浸させ、Ｐｔ２７ｇ／ｆｔ3の乾燥含有量を得た。得られた粉を水中に分散させた。次に、得られたスラリーを、コージライトフィルター基材の入口側から合計フィルター長さの７５％までを被覆するために使用した。１１０℃の空気で乾燥させ、及び空気中４５０℃でか焼させた後、フィルター基材の７５％入口上のワッシュコートの量は、約０．２７ｇ／ｉｎ3であった。
【００７８】
出口被覆部のために、０．２５ｇ／ｉｎ3のガンマ−アルミナをパラジウムニトレートの水溶液で含浸させ、５ｇ／ｆｔ3の最終的な乾燥Ｐｄ含有量を得た。得られた粉を水中に分散させた。次に、得られたスラリーを、コージライトフィルター基材の出口側から合計フィルター長さの２５％までを被覆するために使用した。１１０℃の空気で乾燥させ、及び空気中４５０℃でか焼させた後、フィルター基材の２５％出口上のワッシュコートの量は、約０．２６ｇ／ｉｎ3であった。
【００７９】
１．３  Ｐｄ−後部出口被覆部−長さの７５％を有する区分化された触媒化された煤フィルター（サンプルＣ）
入口被覆部のために、０．２５ｇ／ｉｎ3のガンマ−アルミナをパラジウムニトレートの水溶液で含浸させ、１３ｇ／ｆｔ3の最終的な乾燥Ｐｄ含有量を得、次にアミン安定化Ｐｔ錯体としての白金を有する白金溶液で含浸させ、Ｐｔ２７ｇ／ｆｔ3の乾燥含有量を得た。得られた粉を水中に分散させた。次に、得られたスラリーを、コージライトフィルター基材の入口側から合計フィルター長さの２５％までを被覆するために使用した。１１０℃の空気で乾燥させ、及び空気中４５０℃でか焼させた後、フィルター基材の２５％入口上のワッシュコートの量は、約０．２７ｇ／ｉｎ3であった。
【００８０】
出口被覆部のために、０．２５ｇ／ｉｎ3のガンマ−アルミナをパラジウムニトレートの水溶液で含浸させ、５ｇ／ｆｔ3の最終的な乾燥Ｐｄ含有量を得た。得られた粉を水中に分散させた。次に、得られたスラリーを、コージライトフィルター基材の出口側から合計フィルター長さの７５％までを被覆するために使用した。１１０℃の空気で乾燥させ、及び空気中４５０℃でか焼させた後、フィルター基材の７５％出口上のワッシュコートの量は、約０．２６ｇ／ｉｎ3であった。
【００８１】
１．４  Ｐｔ／Ｐｄ入口部及び出口部を有する区分化された触媒化された煤フィルター、比較例：（サンプルＤ）
入口被覆部のために、０．２５ｇ／ｉｎ3のガンマ−アルミナをパラジウムニトレートの水溶液で含浸させ、１３ｇ／ｆｔ3の最終的な乾燥Ｐｄ含有量を得、次にアミン安定化Ｐｔ錯体としての白金を有する白金溶液で含浸させ、Ｐｔ２７ｇ／ｆｔ3の乾燥含有量を得た。得られた粉を水中に分散させた。次に、得られたスラリーを、コージライトフィルター基材の入口側から合計フィルター長さの５０％までを被覆するために使用した。１１０℃の空気で乾燥させ、及び空気中４５０℃でか焼させた後、フィルター基材の５０％入口上のワッシュコートの量は、約０．２７ｇ／ｉｎ3であった。
【００８２】
出口被覆部のために、０．２５ｇ／ｉｎ3のガンマ−アルミナをパラジウムニトレートの水溶液で含浸させ、３ｇ／ｆｔ3の最終的な乾燥Ｐｄ含有量を得、次にアミン安定化Ｐｔ錯体としての白金を有する白金溶液で含浸させ、Ｐｔ７ｇ／ｆｔ3の乾燥含有量を得た。得られた粉を水中に分散させた。次に、得られたスラリーを、コージライトフィルター基材の出口側から合計フィルター長さの５０％までを被覆するために使用した。１１０℃の空気で乾燥させ、及び空気中４５０℃でか焼させた後、フィルター基材の５０％出口上のワッシュコートの量は、約０．２６ｇ／ｉｎ3であった。
【００８３】
２．従来の触媒技術と本発明の技術の状態比較（点火試験）
試験サンプル：
２．１  サンプルＡ：
５ｇ／ｆｔ3のＰｄ出口被覆−基材長さの５０％を有する区分化された触媒化された煤フィルター：
−入口被覆：２７ｇ／ｆｔ3Ｐｔ、１３ｇ／ｆｔ3Ｐｄ−長さの５０％
−出口被覆：５ｇ／ｆｔ3Ｐｄ−長さの５０％の５０％
【００８４】
２．２  サンプルＢ：
５ｇ／ｆｔ3のＰｄ出口被覆−基材長さの２５％を有する区分化された触媒化された煤フィルター：
−入口被覆：２７ｇ／ｆｔ3Ｐｔ、１３ｇ／ｆｔ3Ｐｄ−長さの７５％
−出口被覆：５ｇ／ｆｔ3Ｐｄ−長さの２５％の５０％
【００８５】
２．３  サンプルＣ：
５ｇ／ｆｔ3のＰｄ出口被覆−基材長さの７５％を有する区分化された触媒化された煤フィルター：
−入口被覆：２７ｇ／ｆｔ3Ｐｔ、１３ｇ／ｆｔ3Ｐｄ−長さの２５％
−出口被覆：５ｇ／ｆｔ3Ｐｄ−長さの７５％の５０％
【００８６】
２．４  サンプルＤ（比較例）：
Ｐｔ／Ｐｄ入口及び出口被覆部を有する区分化された触媒化された煤フィルター：
−入口被覆：２７ｇ／ｆｔ3Ｐｔ、１３ｇ／ｆｔ3Ｐｄ−長さの５０％
−出口被覆：７ｇ／ｆｔ3Ｐｔ、３ｇ／ｆｔ3Ｐｄ−長さの５０％
【００８７】
３．ＮＯ2／ＮＯx点火試験の試験手順
サンプルＡ、Ｂ、Ｃ及びＤをＮＯ2点火性能について試験した。試験の前に、排気量が２．７Ｌの４シリンダーライトデューティーディーゼルエンジンの排ガス中で、２５時間にわたり、サンプルを老化させた(aged)。上流バーナーＤＯＣを使用して、排ガスの温度を７５０℃、定常状態に上昇させた。
【００８８】
点火試験のために、各サンプルを、排気量が２Ｌの４シリンダーライトデューティーコモンレールディーゼルエンジンの排気ライン中の下流に置いた。排ガス中のＣＯ、ＨＣ、ＮＯx及びＮＯ濃度は、１８０ｐｐｍ、１８ｐｐｍ、（Ｃ３ベーシス）、５７０ｐｐｍ及び５４０ｐｐｍであった。標準状態下のガス流は、約８０ｍ3／ｈであった。温度傾斜は５Ｋ／ｍｉｎであった。３００℃、ＣＳＦ前温度におけるＮＯ2／ＮＯx割合を評価のために使用した。３００℃でのより低いＮＯ2／ＮＯx割合は、駆動の間のより低いＮＯ2形成に関連している。
【００８９】
点火の間の、３００℃におけるサンプル（Ａ）〜（Ｄ）のＮＯ2／ＮＯx割合を図１に示す。
【００９０】
サンプルＡ、Ｂ及びＣは、サンプルＤと比較して、最大ＮＯ2／ＮＯx割合が低いものであり、従って、駆動の間、ＮＯ2テイルパイプ排出が低いものであった。最も低いＮＯ2／ＮＯx割合は、サンプルＣに見られた（サンプルＣは、サンプル（Ａ）、（Ｂ）及び（Ｃ）の中で、Ｐｄのみの後部領域が最も長い）。
【００９１】
４．触媒の製造
４．１全長さに渡ってＰｔ被覆を有し、及びＰｄ後部領域を有さない、均一に触媒化された煤フィルター（サンプル１−比較）
ガンマ−アルミナの０．０５ｇ／ｉｎ3をアミン安定化されたＰｔ錯体としての白金を有する白金溶液の水溶液を使用して含浸させ、５ｇ／ｆｔ3のＰｔ含有量を得た。得られた粉を水中に分散させた。次に、得られたスラリーを、入口側から合計フィルター長さにわたりフィルター基材（サイズ：１３２．１×２０３．２ｍｍ；多孔率が４２％のシリコンカーバイド）を被覆するために使用した。１１０℃の空気での乾燥、及び空気中で４５０℃でのか焼の後、フィルター基材の入口上のワッシュコートの量は約０．０５３であった。
【００９２】
４．２全長さに渡ってＰｔ被覆を有し、及びＰｄ後部領域を有さない、均一に触媒化された煤フィルター（サンプル２−比較）
ガンマ−アルミナの０．０５ｇ／ｉｎ3をアミン安定化されたＰｔ錯体としての白金を有する白金溶液の水溶液を使用して含浸させ、１ｇ／ｆｔ3のＰｔ含有量を得た。得られた粉を水中に分散させた。次に、得られたスラリーを、入口側から合計フィルター長さにわたりフィルター基材（サイズ：１３２．１×２０３．２ｍｍ；多孔率が４２％のシリコンカーバイド）を被覆するために使用した。１１０℃の空気での乾燥、及び空気中で４５０℃でのか焼の後、フィルター基材の入口上のワッシュコートの量は約０．０５１ｇ／ｉｎ3であった。
【００９３】
４．３Ｐｄ後部出口被覆部‐長さの５０％の、区分化された触媒化された煤フィルター（サンプル３−本発明）
入口被覆部のために、０．３ｇ／ｉｎ3のガンマ−アルミナをアミン安定化されたＰｔ錯体としての白金を有する白金の水溶液を使用して含浸させ、１ｇ／ｆｔ3の乾燥Ｐｔ含有量を得た。得られた粉を水中に分散させた。次に、得られたスラリーを、入口側からフィルターの合計長さの５０％にわたりコージライトフィルター基材（サイズ：１４３．８×１５２．４ｍｍ；多孔率が５０％のコージライト）を被覆するために使用した。１１０℃の空気での乾燥、及び空気中で４５０℃でのか焼の後、フィルター基材の５０％入口上のワッシュコートの量は約０．３０１ｇ／ｉｎ3であった。
【００９４】
出口被覆部のために、０．３ｇ／ｉｎ3のガンマ−アルミナをパラジウムニトレートの水溶液を使用して含浸させ、３ｇ／ｆｔ3の最終乾燥Ｐｄ含有量を得た。得られた粉を水中に分散させた。次に、得られたスラリーを、出口側からフィルターの合計長さの５０％にわたりコージライトフィルター基材を被覆するために使用した。１１０℃の空気での乾燥、及び空気中で４５０℃でのか焼の後、フィルター基材の５０％出口上のワッシュコートの量は約０．３０２ｇ／ｉｎ3であった。
【００９５】
４．４  ＮＯ2／ＮＯx点火試験の試験手順
サンプル１、２、及び３をＮＯ2点火性能について試験した。試験の前に、排気量が２．７Ｌの４シリンダーライトデューティーディーゼルエンジンの排ガス流中で、２０時間にわたり、サンプルを老化させた。上流バーナーＤＯＣを使用して、排ガスの温度を７５０℃、定常状態に上昇させた。サンプル１を１２時間にわたり、オーブン内で８００℃で熱水的に老化させた。サンプル２を５時間にわたり、オーブン内で７５０℃で熱水的に老化させた。
【００９６】
点火試験のために、各サンプルを、排気量が２Ｌの４シリンダーライトデューティーコモンレールディーゼルエンジンの排気ライン中の下流に置いた。排ガス流中のＣＯ、ＨＣ、ＮＯx及びＮＯ濃度は、それぞれ１８０ｐｐｍ、１８ｐｐｍ、（Ｃ３ベーシス）、５７０ｐｐｍ及び５４０ｐｐｍであった。標準状態下のガス流は、約８０ｍ3／ｈであった。温度傾斜は５Ｋ／ｍｉｎであった。３００℃、ＣＳＦ前温度におけるＮＯ2／ＮＯx割合を評価のために使用した。３００℃でのより低いＮＯ2／ＮＯx割合は、駆動の間のより低いＮＯ2形成に関連している。
【００９７】
４．５  ＨＣ及びＣＯのブレークスルーの試験手順
ＣＯ及びＨＣブレークスルーの評価：煤再生試験
煤の再生の間に形成されるＨＣとＣＯの両方を変換することによる、クリーンな煤燃焼工程を保証することは、触媒化された煤フィルターの課題の一つである。望ましくないＣＯとＨＣの評価を煤再生試験を使用して行った。
【００９８】
触媒化された煤フィルター（ＣＳＦ）を、（ＣＳＦの前に配置された）ディーゼル酸化触媒と一緒にエンジン試験スタンドに取り付けた。ＤＯＣ及びＣＳＦを排気量が２Ｌの４シリンダーライトデューティーコモンレイルディーゼルエンジンの排ガスライン中の下流に配置した。最初に、シミュレートした駆動サイクルを行うことによって、６ｇ煤／ｄｍ3ＣＳＦがＣＦＳ上に蓄積された。次に、ＤＯＣ上での発熱反応を形成することによって、煤をエンジン上で燃焼させた。コモンレイルインジェクションシステムを使用して、燃焼室への追加的な燃料注入を行い、排ガス温度を、ＤＯＣへの入口で２５０℃から５００℃に上昇させ、そしてＤＯＣ上で１３０℃の温度上昇を形成した。煤を燃焼させるために、ＣＳＦへの入口温度を６３０℃で１０分間、維持した。排ガス流を１５０ｍ3／ｈ（２０℃で）に設定した。ＣＳＦへの入口でのＨＣ濃度は２００ｐｐｍ（Ｃ３ベーシス）、ＣＯ濃度は、１００ｐｐｍであった。煤燃焼工程の間、追加的なＣＯが形成され、これをＣＳＦ上の触媒が同様に燃焼しなければならなかった。この追加的なＣＯ濃度は、フィルター上の煤積載量に依存し、及びここで、最大７００ｐｐｍであった。図３に示した濃度は、ＨＣについてはＣＳＦへの出口での平均濃度であり、及びＣＳＦへの出口での最大ＣＯ濃度である。
【００９９】
４．６結果
点火の間の３００℃でのＮＯ２／ＮＯx割合（サンプル（１）〜（３））を図４に示す。後部領域にＰｄを有し、及び入口領域にＰｔを有するサンプル３が、ＮＯ2／ＮＯx割合が断然として最も低く、サンプル２と比較して割合が１／４、及びサンプル１と比較して１／８の割合である。
【０１００】
同時に、本発明の触媒化された煤フィルターは、サンプル１及び２に従う触媒化された煤フィルターのそれぞれのＨＣブレークスルーよりも低いＨＣブレークスルーをもたらし、そしてＣＯブレークスルーは、サンプル１及び２のＣＯブレークスルーと基本的に同じである。従って、Ｐｄのみを後部領域に有する本発明の区分化された、触媒化された煤フィルターは、Ｐｔのみの触媒化された煤フィルターのＨＣ及びＣＯブレークスルー特性を得るか、又は僅かに改良し、及び同時にフィルターから出るガス流のＮＯ2／ＮＯx割合を相当に低減させる。
【０１０１】
同時に、サンプル３の本発明の触媒化された煤フィルターは、サンプル１及び２と比較して、Ｐｔ含有量が実質的に減少しており、例えばＰｄと比較してＰｔのコストが高いために、大きな改良になる。
【図１】
0005882916.tif 000002
【図２（Ａ）】
0005882916.tif 000003
【図２（Ｂ）】
0005882916.tif 000004
【図２（Ｃ）】
0005882916.tif 000005
【図２（Ｄ）】
0005882916.tif 000006
【図４】
0005882916.tif 000007
【図３】
0005882916.tif 000008